СПОСОБ ПОЛУЧЕНИЯ СОЕДИНЕНИЙ ПЕРЕХОДНЫХ МЕТАЛЛОВ, СОЕДИНЕНИЯ ПЕРЕХОДНЫХ МЕТАЛЛОВ И ИХ ПРИМЕНЕНИЕ

a
b
c
d
1. Способ получения соединений переходных металлов общего состава MeCNH, где Me = переходный металл или смесь переходных металлов, a=1-4, b=6-9, c=8-14, d=0-8, в котором реакционную смесь, состоящую из переходных металлов и/или соединений переходных металлов и неконденсированных или малоконденсированных C-N-H-соединений, подвергают тепловой обработке, отличающийся тем, что содержание переходных металлов и/или соединений переходных металлов составляет по меньшей мере 6 мольных процентов, предпочтительно от 10 до 40 мольных процентов по отношению к реакционной смеси, а тепловую обработку проводят в первой области температур от 150°C до 570°C, в частности от 300°C до 540°C.
2. Способ по п. 1, отличающийся тем, что молярное отношение переходных металлов и/или соединений переходных металлов к неконденсированным или малоконденсированным C-N-H-соединениям составляет в каждом случае от 1:2 до 1:8.
3. Способ по п. 1, отличающийся тем, что тепловую обработку проводят как одно- или многостадийную или с колебанием температуры в первой области температур.
4. Способ по п. 1, отличающийся тем, что тепловую обработку проводят в течение промежутка времени от 5 минут до 500 часов непрерывно или интервалами.
5. Способ по п. 1, отличающийся тем, что переходные металлы и/или соединения переходных металлов выбирают из группы переходных металлов, эффективных в качестве катализаторов.
6. Способ по п. 1, отличающийся тем, что переходные металлы и/или соединения переходных металлов выбирают из группы образующих комплексы карбонила элементов.
7. Способ по п. 1, отличающийся тем, что в качестве переходного металла применяют никель, и/или кобальт, и/или марганец, и/или железо, и/или платину, и/или ниобий, и/или железо, и/или вольфрам, и/или тантал, и/или медь, и/или цинк, или их смесь.
8. Способ по п. 1, отличающийся тем, что в качестве неконденсированных или малоконденсированных C-N-H-соединений предпочтительно применяют цианамид, и/или дициандиамид аммония, и/или дициандиамид, и/или меламин.
9. Способ по п. 1, отличающийся тем, что к реакционной смеси, состоящей из неконденсированных или малоконденсированных C-N-H-соединений и переходных металлов и/или соединений переходных металлов, добавляют цианид, и/или цианокомплекс, и/или изоцианкомплекс, в частности такой, который имеет кубическую структуру кристаллической решетки.
10. Способ по п. 1, отличающийся тем, что к реакционной смеси, состоящей из неконденсированных или малоконденсированных C-N-H-соединений и переходных металлов и/или соединений переходных металлов, перед и/или после одной или нескольких тепловых обработок в первой области температур добавляют порошок бора, и/или соединения бора, и/или другие образующие нитриды элементы и/или их соединения.
11. Способ по п. 1, отличающийся тем, что после тепловой обработки в первой области температур от 150°C до 570°C осуществляют по меньшей мере одну дополнительную тепловую обработку во второй области температур от 520°C до 700°C.
12. Способ по п. 1, отличающийся тем, что после тепловой обработки в первой области температур от 150°C до 570°C осуществляют по меньшей мере одну дополнительную тепловую обработку во второй области температур от 520°C до 700°C, и при этом указанную дополнительную тепловую обработку проводят после добавления порошка бора, и/или соединений бора, и/или других образующих нитриды элементов и/или других соединений.
13. Способ по п. 1, отличающийся тем, что после тепловой обработки в первой области температур от 150°C до 570°C осуществляют по меньшей мере одну дополнительную тепловую обработку во второй области температур от 520°C до 700°C, и при этом указанная дополнительная тепловая обработка может осуществляться как одно- или многоступенчатая или с колебанием температуры, во второй области температур и/или в области температур, охватывающей первую и вторую области температур.
14. Способ по п. 1, отличающийся тем, что после тепловой обработки в первой области температур от 150°C до 570°C осуществляют по меньшей мере одну дополнительную тепловую обработку во второй области температур от 520°C до 700°C, и при этом указанную дополнительную тепловую обработку проводят после добавления порошка бора, и/или соединений бора, и/или других образующих нитриды элементов и/или других соединений, причем указанная дополнительная тепловая обработка может осуществляться как одно- или многоступенчатая или с колебанием температуры, во второй области температур и/или в области температур, охватывающей первую и вторую области температур.
a
b
c
d
15. Соединение переходных металлов общего состава MeCNH, где Me = переходный металл или смесь переходных металлов, a=1-4, b=6-9, c=8-14, d=0-8, где при этом для получения указанного соединения переходных металлов реакционную смесь, состоящую из переходных металлов и/или соединений переходных металлов и неконденсированных или малоконденсированных C-N-H-соединений, подвергают тепловой обработке, отличающееся тем, что содержание переходных металлов и/или соединений переходных металлов составляет по меньшей мере 6 мольных процентов, предпочтительно от 10 до 40 мольных процентов по отношению к реакционной смеси, а тепловую обработку проводят в первой области температур от 150°C до 570°C, в частности от 300°C до 540°C.
16. Соединение переходных металлов по п. 15, отличающееся тем, что молярное отношение переходных металлов и/или соединений переходных металлов к неконденсированным или малоконденсированным C-N-H-соединениям составляет в каждом случае от 1:2 до 1:8.
17. Соединение переходных металлов по п. 15, отличающееся тем, что тепловую обработку проводят как одно- или многостадийную или с колебанием температуры в первой области температур.
18. Соединение переходных металлов по п. 15, отличающееся тем, что тепловую обработку проводят в течение промежутка времени от 5 минут до 500 часов непрерывно или интервалами.
19. Соединение переходных металлов по п. 15, отличающееся тем, что переходные металлы и/или соединения переходных металлов выбирают из группы переходных металлов, эффективных в качестве катализаторов.
20. Соединение переходных металлов по п. 15, отличающееся тем, что переходные металлы и/или соединения переходных металлов выбирают из группы образующих комплексы карбонила элементов.
21. Соединение переходных металлов по п. 15, отличающееся тем, что в качестве переходного металла применяют никель, и/или кобальт, и/или марганец, и/или железо, и/или платину, и/или ниобий, и/или железо, и/или вольфрам, и/или тантал, и/или медь, и/или цинк, или их смесь.
22. Соединение переходных металлов по п. 15, отличающееся тем, что в качестве неконденсированных или малоконденсированных C-N-H-соединений предпочтительно применяют цианамид, и/или дициандиамид аммония, и/или дициандиамид, и/или меламин.
23. Соединение переходных металлов по п. 15, отличающееся тем, что к реакционной смеси, состоящей из неконденсированных или малоконденсированных C-N-H-соединений и переходных металлов и/или соединений переходных металлов, добавляют цианид, и/или цианокомплекс, и/или изоцианкомплекс, в частности такой, который имеет кубическую структуру кристаллической решетки.
24. Соединение переходных металлов по п. 15, отличающееся тем, что к реакционной смеси, состоящей из неконденсированных или малоконденсированных C-N-H-соединений и переходных металлов и/или соединений переходных металлов, перед и/или после одной или нескольких тепловых обработок в первой области температур добавляют порошок бора, и/или соединения бора, и/или другие образующие нитриды элементы и/или их соединения.
25. Соединение переходных металлов по п. 15, отличающееся тем, что после тепловой обработки в первой области температур от 150°C до 570°C осуществляют по меньшей мере одну дополнительную тепловую обработку во второй области температур от 520°C до 700°C.
26. Соединение переходных металлов по п. 15, отличающееся тем, что после тепловой обработки в первой области температур от 150°C до 570°C осуществляют по меньшей мере одну дополнительную тепловую обработку во второй области температур от 520°C до 700°C, и при этом указанную дополнительную тепловую обработку проводят после добавления порошка бора, и/или соединений бора, и/или других образующих нитриды элементов и/или других соединений.
27. Соединение переходных металлов по п. 15, отличающееся тем, что после тепловой обработки в первой области температур от 150°C до 570°C осуществляют по меньшей мере одну дополнительную тепловую обработку во второй области температур от 520°C до 700°C, и при этом указанная дополнительная тепловая обработка может осуществляться как одно- или многоступенчатая или с колебанием температуры, во второй области температур и/или в области температур, охватывающей первую и вторую области температур.
28. Соединение переходных металлов по п. 15, отличающееся тем, что после тепловой обработки в первой области температур от 150°C до 570°C осуществляют по меньшей мере одну дополнительную тепловую обработку во второй области температур от 520°C до 700°C, и при этом указанную дополнительную тепловую обработку проводят после добавления порошка бора, и/или соединений бора, и/или других образующих нитриды элементов и/или других соединений, причем указанная дополнительная тепловая обработка может осуществляться как одно- или многоступенчатая или с колебанием температуры, во второй области температур и/или в области температур, охватывающей первую и вторую области температур.
29. Соединение переходных металлов по п. 15, отличающееся тем, что данное соединение переходных металлов имеет структуру карбида металла.
a
b
c
d
6
9
4
30. Соединение переходных металлов общего состава MeCNH, где Me = переходный металл или смесь переходных металлов, a=1-4, b=6-9, c=8-14, d=0-8, отличающееся тем, что соединение переходных металлов имеет по меньшей мере один непосредственно или опосредованно связанный с переходным металлом или смесью переходных металлов структурный элемент CNH, который находится в виде дииминотри-s-триазина.
31. Соединение переходных металлов по п. 30, отличающееся тем, что соединение переходных металлов имеет структуру карбида металла.
32. Применение соединения переходных металлов, полученного по одному из пп. 1-10, для получения находящихся в кубической кристаллической решетке веществ, содержащих углерод и/или азот.
33. Применение тетрагонального комплекса изоциан-переходный металл(0) для получения находящихся в кубической кристаллической решетке веществ, содержащих углерод и/или азот.